(57)【要約】【課題】  密度が１０００ｋｇ／ｍ３以下と軽量であるにもかかわらず、耐衝撃性および曲げ特性に優れた繊維補強樹脂成形体を提供する。【解決手段】  ビニロン繊維のショートカット糸が変性ポリプロピレン樹脂中に含有されてなり、ノッチ付き試験片のシャルピー衝撃強度が２８ｋＪ／ｍ２以上、３点曲げ強度が３０MＰａ以上、密度が１０００ｋｇ／ｍ３以下であるビニロン繊維補強樹脂組成物およびそれからなる成形体。【選択図】なし【特許請求の範囲】
【請求項１】
ビニロン繊維のショートカット糸が変性ポリプロピレン樹脂中に含有されてなり、ノッチ付き試験片のシャルピー衝撃強度が２８ｋＪ／ｍ２以上、３点曲げ強度が３０ＭＰａ以上、密度が１０００ｋｇ／ｍ３以下である繊維補強樹脂組成物。
【請求項２】
ビニロン繊維のショートカット糸が１０〜３５質量％変性ポリプロピレン樹脂中に含有された請求項１記載の繊維補強樹脂組成物。
【請求項３】
請求項１または２記載の樹脂組成物からなる繊維補強樹脂成形体。
【発明の詳細な説明】
【技術分野】
【０００１】
本発明は、変性ポリプロピレンン樹脂中にビニロン繊維のショートカット糸が含有してなる樹脂組成物及び該樹脂組成物を成形してなる繊維補強樹脂成形体に関する。
【背景技術】
【０００２】
従来より、ガラス繊維で補強した熱可塑性樹脂成形体が補強性能に優れるため多用されている。
しかしながら、近年、自動車材料は燃費を下げたり、加速性を向上させるために、車体の軽量化が重要な課題となってきている。ガラス繊維で補強した熱可塑性樹脂成形体は、ガラスの密度が重いため、２０重量％以上含有させると密度１０００ｋｇ／ｍ３以上になるため、自動車材料に用いた場合には上記した課題が解決できないという問題があった。また該成形体を廃棄する際に、離脱したガラス繊維が飛散し、肌がチクチクするなど人体への影響が懸念されるだけでなく、焼却が困難なため炉を傷めやすいという問題があった。
【０００３】
上記したようなガラス繊維の代替として、有機繊維の短繊維に集束剤で集束し、これをカットして集束糸とし、さらに熱可塑性樹脂とコンパウンドして繊維補強熱可塑性樹脂とし、繊維補強成形体を得る方法が用いられるようになってきた（例えば、特許文献１〜６参照。）。
しかしながら、これらの方法を用いても、強度、耐衝撃性、軽量の３つの重要な性能をバランスよく満たした繊維補強熱可塑性樹脂および成形体は得られていない。
【０００４】
【特許文献１】特開平７−２５１４３７号公報
【特許文献２】特開平９−２６７３２７号公報
【特許文献３】特開昭４８−０４２０３５号公報
【特許文献４】特開平８−３３６８７９号公報
【特許文献５】特開２００２−０６０５０２号公報
【特許文献６】特開平７−０８０８３４号公報
【発明の開示】
【発明が解決しようとする課題】
【０００５】
本発明は、かかる問題点を鑑みてなされたもので、密度が１０００ｋｇ／ｍ３以下と軽量であるにもかかわらず、優れた耐衝撃性および曲げ特性を有する繊維補強樹脂組成物および該樹脂組成物を成形して得られる繊維補強樹脂成形体を提供することを目的とする。
【課題を解決するための手段】
【０００６】
本発明者等は上記問題点を解決すべく鋭意検討を行った結果、補強繊維としてビニロン繊維からなるショートカット糸を用い、そして多数本のビニロン繊維のショートカット糸に過剰な集束剤を付着させることなく変性ポリプロピレン樹脂をコーティングし、ペレット状に裁断した樹脂組成物を用いて成形することにより、得られる成形体は軽量であるにもかかわらず優れた耐衝撃性および曲げ特性を備えていることを見出し、本発明を完成した。
【０００７】
すなわち本発明は、ビニロン繊維のショートカット糸が変性ポリプロピレン樹脂中に含有されてなり、ノッチ付き試験片のシャルピー衝撃強度が２８ｋＪ／ｍ２以上、３点曲げ強度が３０ＭＰａ以上、密度が１０００ｋｇ／ｍ３以下である繊維補強樹脂組成物であり、好ましくはビニロン繊維のショートカット糸が１０〜３５質量％変性ポリプロピレン樹脂中に含有された上記のビニロン繊維補強樹脂組成物であり、より好ましくは上記の樹脂組成物からなる繊維補強樹脂成形体である。
【発明の効果】
【０００８】
本発明の樹脂組成物は多数本のビニロン繊維のショートカット糸を変性ポリプロピレン樹脂が被覆して保護しているため、成形加工の工程において損傷を生じることがなく、加工中の繊維の絡まりが少ない。また着色剤や充填剤、難燃剤、顔料、増量剤、無機フィラー等とのコンパウンドによるペレットを製造するために好適に使用可能であり、しかも成形時には補強繊維に集束剤等を必要としないために繊維の分散性も良好で高品質の成形体を成形できる。具体的には本発明のビニロン繊維のショートカット糸が変性ポリプロピレン樹脂中に含有されてなる樹脂組成物は、密度が１０００ｋｇ／ｍ３以下と軽量であるにも関わらず、シャルピー衝撃強度が２８ｋＪ/ｍ２以上、３点曲げ強度が３０ＭＰａ以上と高性能であるため、製品の軽量化と薄型化が可能となる。また、さらにはビニロン繊維のショートカット糸の含有量により耐衝撃性、曲げ強度が向上するので、用途に応じた物性を自在にコントロール可能である。
【発明を実施するための最良の形態】
【０００９】
本発明で補強用ショートカット糸として用いられるビニロン繊維は、形態的には連続繊維であれば、フィラメント糸を多数に集束して形成されたビニロン繊維束、あるいは撚りを加えたヤーンであってもよい。補強繊維束を構成する補強繊維の繊維径、フィラメント本数は特に限定されないが繊維径は３〜２００μｍであることが好ましく、より好ましくは５〜２０μｍであり、一方フィラメント本数は５００〜１００００本であることが好ましく、より好ましくは５００〜４０００本である。
補強繊維としてビニロン繊維を用いることにより、後述するが、得られる繊維補強樹脂成形体は従来のガラス繊維、無機フィラーやポリエステル、ナイロン等の汎用の有機繊維、アラミド繊維等の高強力繊維を用いた補強では達成できなかった耐衝撃性、曲げ強度などの補強性能を有するものとなる。
【００１０】
本発明に用いられるビニロン繊維の製法は特に限定されないが、ポリビニルアルコール系ポリマーを水または有機溶剤に溶解して調製した紡糸原液を、ポリビニルアルコールに対して固化能を有する水または有機溶媒を含有する固化浴に湿式紡糸方法または乾湿式紡糸方法にて繊維を製造するのが好ましい。なお、湿式紡糸方法とは、紡糸口金から直接固化浴に紡糸原液を吐出する方法のことであり、一方乾湿式紡糸方法とは、紡糸口金から一旦空気や不活性ガス中に紡糸原液を吐出し、それから固化浴に導入する方法のことである。本発明に用いられるビニロン繊維の構成は特に限定されないが、機械的特性、耐熱性等の点からは平均重合度１０００以上さらに１２００以上であるのが好ましく、５０００以下、特に４０００以下であるのが好ましい。また同理由からケン化度は９９モル％以上、特に９９．８モル％以上であるのが好ましい。繊維を構成するビニルアルコール系ポリマーは他の成分により変性されていたり、共重合されていてもよい。
【００１１】
自動車の燃費効率を高める方法として車体重量を軽量化することが求められている。そのために成形体においては密度の低い材料で、かつ従来の製品と同等の衝撃強さおよび曲げ強さが要求されたり、もしくは、密度が同じであっても従来の製品の数倍の衝撃強さおよび曲げ強さの材料にすることで厚さを薄くすることが要求されている。
用いるポリプロピレン樹脂は変性ポリプロピレンポリマーからなる樹脂であることが重要である。変性ポリプロピレンポリマーからなるポリプロピレン樹脂に本発明のビニロン繊維のショートカット糸が含有されてなる樹脂組成物は、密度が１０００ｋｇ／ｍ３以下と軽量であるにも関わらず、ノッチ付き試験片のシャルピー衝撃強度２８ｋＪ／ｍ２以上、３点曲げ強度３０ＭＰａ以上を達成することができる。ここで、得られる成形体のシャルピー衝撃強さが２８ｋＪ／ｍ２よりも低い場合、自動車材料として使用することができない。好ましくは３０ｋＪ／ｍ２以上、より好ましくは３５ｋＪ／ｍ２以上７０ｋＪ／ｍ２以下である。また成形体の密度は自動車材料として用いた場合の燃費効率を高める点から１０００ｋｇ／ｍ３以下であることが必要であり、好ましくは９９０ｋｇ／ｍ３以下、より好ましくは９７０ｋｇ／ｍ３以下である。
【００１２】
変性ポリプロピレン樹脂としては、ポリエチレン変性ポリプロピレン、マレイン酸変性ポリプロピレン等が挙げられ、特にエチレン変性ポリプロピレンはホモポリプロピレンとゴム部の装置内ブレンドによるブロック共重合ポリプロピレンが好ましいが、これらに限定されるものではない。また、これらの変性ポリプロピレン樹脂を組み合わせて混合して用いてもよく、さらに変性ポリプロピレン樹脂に着色剤や充填剤、難燃剤等を適当量添加してもよい。
【００１３】
本発明において、低コストで、より衝撃性が高く必要とされる製品において、第三成分として無機フィラー等を含有する場合、通常は耐衝撃性が低下するが、第三成分が含有されても、ビニロン繊維のショートカット糸が含有することで高い耐衝撃性を維持しながら、高い曲げ強度が得られる。用いる無機フィラーは特に限定されるものではないが、マイカであることが好ましく、しかも高アスペクト比でフレーク形状のものがより好ましい。また変性ポリプロピレン樹脂へのマイカの添加量は、得られる樹脂組成物の密度を１０００ｋｇ／ｍ３以下とするためには１〜１５質量％であることが好ましく、２〜１５質量％であることがより好ましい。
【００１４】
本発明のビニロン繊維のショートカット糸が変性ポリプロピレン樹脂中に含有された樹脂組成物において、変性ポリプロピレン樹脂がビニロン繊維のショートカット糸からなる繊維束の外周に位置する連続繊維に接着されていることにより、変性ポリプロピレン樹脂が剥がれ難くなる。したがって、この樹脂組成物をロータリー方式のカッティングマシーンやギロチン方式のカッティングマシーン等を用いて裁断する工程において変性ポリプロピレン樹脂がビニロン繊維のショートカット糸からなる繊維束から剥がれる等のトラブルを防止することができる。
【００１５】
次に本発明のビニロン繊維のショートカット糸が変性ポリプロピレン樹脂中に含有された樹脂組成物の製造方法について説明する。本発明は、多数本のビニロン繊維束を走行させた状態で、その繊維束を包囲するように溶融した変性ポリプロピレン樹脂を押出し、その周囲に変性ポリプロピレン樹脂を通す円筒状の通路を有している芯鞘タイプの紡糸ノズルを用い、芯部にビニロン繊維を通過させ、鞘部より変性ポリプロピレン樹脂を加圧下で前記ビニロン繊維束の外周に接触させて繊維を変性ポリプロピレン樹脂で被覆させる方法がより好ましく、紡糸ノズルから吐出された樹脂と多数本のビニロン繊維を貼り合わせた後に樹脂を溶融させ束ねることにより繊維を樹脂で被覆する方法が挙げられるが、特に限定されるものではない。
【００１６】
次にビニロン繊維束が変性ポリプロピレン樹脂中に含有された樹脂組成物と変性ポリプロピレン樹脂とをチップブレンド等の方法により混合した後、溶融押出機で押出ししたり、射出成形する等の方法によりストランドを作製した後、裁断して変性ポリプロピレン樹脂中にビニロン繊維のショートカット糸が含有してなるペレットとする。裁断方法としてはロータリー方式のカッティングマシーンやギロチン方式のカッティングマシーン等を用いて裁断する方法が挙げられるが、特に限定されるものではない。
上記例示した裁断方法により得られるペレットの長さは、後に溶融押出機で押出ししたり、射出成形する等の方法により成形体を製造する際の混練性、補強繊維の分散性の面から２〜１５ｍｍであることが好ましく、３〜１０ｍｍの長さであることがより好ましい。
また、変性ポリプロピレン樹脂中にはビニロン繊維のショートカット糸が１０〜３５質量％されていることが好ましい。該ショートカット糸の含有量が１０質量％より少ないと、目的とする耐衝撃性、曲げ特性が得られない場合がある。一方、該ショートカット糸の含有量が３５質量％よりも多い場合、樹脂中における繊維の分散性が悪くなる。より好ましくは１５〜３３質量％、さらに好ましくは２０〜３０質量％である。
さらに得られるペレットを熱風乾燥機等で乾燥し、ペレット中の水分率を低くすることが溶融押出機で押出しする際や、射出成形する際により好ましい。
【００１７】
上記したような方法にて得られたペレットを溶融押出や射出成形等の成形方法で成形することで成形体を得る。このようにして得られる成形体は、従来のガラス繊維、無機フィラーや、ポリエステル、ナイロン等の汎用の有機繊維、あるいはアラミド繊維等の高強力繊維で補強した熱可塑性樹脂成形体では達成できなかった、密度が１０００ｋｇ／ｍ３以下と軽量であるにも関わらず、耐衝撃性、曲げ特性等において優れた補強性能を有するものとなる。
【００１８】
以下実施例によって、本発明を説明するが、本発明はこれら実施例により何等限定されるものではない。なお本発明においてシャルピー衝撃強度、３点曲げ強度、密度は以下の測定方法により測定されたものを意味する。
【００１９】
［シャルピー衝撃強度  ｋＪ／ｍ２］
株式会社東洋精機製デジタル衝撃試験機「ＤＧ−ＣＢ」を用い、ＪＩＳ  Ｋ７１１１試験法に準拠してノッチ付き試験片のシャルピー衝撃強度を測定した。
【００２０】
［３点曲げ強度  ＭＰａ］
株式会社島津製作所製オートグラフＡＧ／Ｒを用い、ＪＩＳ  Ｋ７１７１試験法に準拠して測定した。
【００２１】
［密度  ｋｇ／ｍ３］
ミラージュ貿易株式会製電子比重計ＳＤ−１２０Ｌを用い、ＪＩＳ  Ｋ７１１２試験法に準拠して測定した。
【００２２】
［実施例１］
（１）ビニロン繊維のフィラメントとして株式会社クラレ製「５５０１−２」（繊維径；１４μｍ、フィラメント数；２０００本）、変性ポリプロピレン樹脂としてプライムポリマー株式会社製ポリプロピレン「Ｊ−７６２ＨＰ」を用いて、糸の通過するノズルの内径０．９５ｍｍ、前記樹脂の押出されるノズルの内径１．２０ｍｍのノズルにて紡糸ヘッド温度２００℃、変性ポリプロピレン樹脂の吐出量１２ｇ／ｍｉｎ、巻取速度１５ｍ／ｍｉｎの条件にてビニロン繊維束の外周に変性ポリプロピレン樹脂が被覆してなる樹脂組成物を得た。
（２）上記（１）で得られた樹脂組成物を切断し、断面を日立製作所社製電子顕微鏡「Ｓ５１０」で倍率１００倍にて観察したところ、樹脂がビニロン繊維束を取囲んだ構造が形成されており、樹脂はビニロン繊維束の外周の連続繊維に接着されていた。さらに被覆された変性ポリプロピレン樹脂を剥がして内部のビニロン繊維束を観察したところ、内部のビニロン繊維に損傷は見られず、したがって上記（１）の工程でビニロン繊維に損傷は生じていなかった。得られた樹脂組成物は柔軟であった。
（３）さらに上記（１）で得られた樹脂組成物をカッターで切断し、該樹脂組成物と上記（１）と同じプライムポリマー株式会社製ポリプロピレン「Ｊ−７６２ＨＰ」とを、ビニロン含有率が１０質量％となるようにチップブレンドして押出機でストランドを作製し、ペレタイザーで４ｍｍになるようにカットしてペレット化した。このようにして得られたペレットを用いて射出成形機（名機製作所株式会社製「Ｍ−１００Ｃ」、型締力１００トン）にてシリンダー温度２００℃、金型温度４０℃、射出時間１０秒、冷却時間３３秒の条件にてビニロン繊維補強樹脂成形体を成形し、性能評価を行った。結果を表１に示す。
【００２３】
［実施例２］
ビニロン繊維の含有率を２０質量％とする以外は実施例１と同様にペレットを作製し、このペレットを用いて実施例１と同じ射出成形機にて、実施例１と同条件にてビニロン繊維補強樹脂成形体を成形し、性能評価を行った。結果を表１に示す。
【００２４】
［実施例３］
ビニロン繊維の含有率を３０質量％とする以外は実施例１と同様にペレットを作製し、このペレットを用いて実施例１と同じ射出成形機にて、実施例１と同条件にてビニロン繊維補強樹脂成形体を成形し、性能評価を行った。結果を表１に示す。
【００２５】
［実施例４］
実施例１と同様に樹脂組成物を作製し、得られた樹脂組成物と、プライムポリマー株式会社製ポリプロピレン「Ｊ−７６２ＨＰ」、株式会社クラレ製マイカ「クラライトマイカ２００−Ｄ」をそれぞれビニロン含有率が５質量％、マイカ含有率が１４質量％となるようにチップブレンドして押出機でストランドを作製し、ペレタイザーで４ｍｍになるようにカットしてペレット化し、さらにこのペレットを用いて実施例１と同じ射出成形機にて、実施例１と同条件にてビニロン繊維補強樹脂成形体を成形し、性能評価を行った。結果を表１に示す。
【００２６】
［比較例１］
ビニロン繊維が添加されていないプライムポリマー株式会社製ポリプロピレン「Ｊ−７６２ＨＰ」を用いて実施例１と同じ射出成形機にて、実施例１と同条件にて成形体を成形し性能評価を行った。結果を表１に示す。表１に示すとおり、ビニロン繊維が添加されない樹脂の性能において、耐衝撃性は低いものであった。
【００２７】
［比較例２］
（１）ビニロン繊維の代わりにユニチカ株式会社製ポリエステル繊維「Ｅ−７２１」（繊維径；２１μｍ、フィラメント数；３８４本）、変性ポリプロピレン樹脂としてプライムポリマー株式会社製ポリプロピレン「Ｊ−７６２ＨＰ」を用いて、糸の通過するノズルの内径０．７５ｍｍ、樹脂の押出されるノズルの内径０．８６ｍｍのノズルにて紡糸ヘッド温度２００℃、変性ポリプロピレン樹脂の吐出量６ｇ／ｍｉｎ、巻取速度９ｍ／ｍｉｎの条件にてポリエステル補強繊維束の外周に変性ポリプロピレン樹脂が被覆してなる樹脂組成物を得た。
（２）上記（１）で得られた樹脂組成物をカッターで切断し、該樹脂組成物と上記（１）と同じプライムポリマー株式会社製ポリプロピレン「Ｊ−７６２ＨＰ」とを、ポリエステル繊維含有率が１０質量％となるようにチップブレンドして押出機でストランドを作製し、ペレタイザーで４ｍｍになるようにカットしてペレット化し、さらにこのペレットを用いて実施例１と同じ射出成形機にて、実施例１と同条件にて繊維補強樹脂成形体を成形し、性能評価を行った。結果を表１に示す。
（３）表１に示すとおり、得られた成形体は衝撃性、曲げ強度とも全て満足する性能が得られなかった。
【００２８】
［比較例３］
旭ファイバーグラス株式会社製チョップドストランド「グラスロン０３ＪＡＦＴ１７」とプライムポリマー株式会社製ポリプロピレン「Ｊ−７６２ＨＰ」をガラス繊維含有率が２０質量％となるようにチップブレンドして押出機でストランドを作製し、ペレタイザーで４ｍｍになりようにカットしてペレット化し、さらにこのペレットを用いて実施例１と同じ射出成形機にて、実施例１と同条件にて繊維補強樹脂成形体を成形し、性能評価を行った。結果を表１に示す。表１に示すとおり、得られた成形体において繊維の添加量を実施例１の２倍添加することで、曲げ強度は実施例１と同等のものが得られたが、耐衝撃性はシャルピー衝撃強度が１３．５ｋＪ／ｍ２であり不十分であった。
【００２９】
［比較例４］
（１）ビニロン繊維の代わりにデュポン・東レ・ケブラー株式会社製アラミド繊維「ＴＹＰＥ９５６」（繊維径；１４μｍ、フィラメント数；２０００本）、変性ポリプロピレン樹脂としてプライムポリマー株式会社製ポリプロピレン「Ｊ−７６２ＨＰ」を用いて、糸の通過するノズルの内径０．７５ｍｍ、樹脂の押出されるノズルの内径１．１６ｍｍのノズルにて紡糸ヘッド温度２００℃、変性ポリプロピレン樹脂の吐出量１２ｇ／ｍｉｎ、巻取速度１５ｍ／ｍｉｎの条件にてアラミド繊維束の外周に変性ポリプロピレン樹脂が被覆してなる樹脂組成物を得た。
（２）上記（１）で得られた樹脂組成物をカッターで切断し、該樹脂組成物と上記（１）と同じプライムポリマー株式会社製ポリプロピレン「Ｊ−７６２ＨＰ」とを、アラミド繊維含有率が１０質量％となるようにチップブレンドして押出機でストランドを作製し、ペレタイザーで４ｍｍになるようにカットしてペレット化し、さらにこのペレットを用いて実施例１と同じ射出成形機にて、シリンダー温度２３０℃、金型温度４０℃、射出時間１０秒、冷却時間３３秒の条件にて繊維補強樹脂成形体を成形し、性能評価を行った。結果を表１に示す。
（３）表１に示すとおり、得られた成形体のシャルピー衝撃強度は１６．９ｋＪ／ｍ２であり、満足する耐衝撃性が得られなかった。
【００３０】
［比較例５］
アラミド繊維含有率を２０質量％とする以外は比較例４と同様にペレットを作製し、このペレットを用いて実施例１と同じ射出成形機にて、比較例４と同条件にて繊維補強樹脂成形体を成形し、性能評価を行った。結果を表１に示す。得られた成形体のシャルピー衝撃強度は２２．１ｋＪ／ｍ２であり、満足する耐衝撃性が得られなかった。
【００３１】
［比較例６］
アラミド繊維含有率を３０質量％とする以外は比較例４と同様にペレットを作製し、このペレットを用いて実施例１と同じ射出成形機にて、比較例４と同条件にて繊維補強樹脂成形体を成形し、性能評価を行った。結果を表１に示す。得られた成形体のシャルピー衝撃強度は２７．１ｋＪ／ｍ２であり、満足する耐衝撃性が得られなかった。
【００３２】
［比較例７］
（１）エチレン成分を７質量％含有してなるエチレンー酢酸ビニル共重合樹脂のエマルジョン濃度が５５質量％であるエマルジョンと保護コロイドとしてノニオン系界面活性剤をエチレンー酢酸ビニル共重合樹脂に対して７質量％添加したエマルジョン（株式会社クラレ製「パンフレックスＯＭ−５０００」を水で濃度８質量％まで希釈した。次に実施例１と同じビニロン繊維束を該希釈液中に通過させ乾燥後、カット長３ｍｍに切断してエチレンー酢酸ビニル共重合樹脂の付着量が２．７質量％であるビニロン繊維チョップド・ストランドを作製した。
（２）上記（１）で得られたチョップド・ストランドをビニロン繊維含有率が３０質量％となるように、実施例１と同じプライムポリマー株式会社製ポリプロピレン「Ｊ−７６２ＨＰ」とチップブレンドして実施例１と同じ射出成形機にて、実施例１と同条件にてビニロン繊維補強樹脂成形体を成形し、性能評価を行った。結果を表１に示す。
【００３３】
【表１】
2008150416.tif 000002
【００３４】
表１の実施例１〜４に示すように、変性ポリプロピレン樹脂に本発明のビニロン繊維を含有してなる樹脂組成物をペレット化し、このペレットを用いて射出成形した繊維補強樹脂成形体は、密度が１０００ｋｇ／ｍ３以下と軽量であるにも関わらず、耐衝撃性、曲げ強度とも従来の繊維補強樹脂成形体に比べて優れたものとなる。
一方、比較例１の補強繊維を添加されない成形体や、比較例２の補強繊維にポリエステル繊維を用いた樹脂組成物をペレット化し、このペレットを用いて射出成形した繊維補強樹脂成形体は、耐衝撃性、曲げ強度とも本発明のビニロン繊維補強樹脂成形体よりも劣り、さらに比較例３のガラス繊維を用いた樹脂組成物や比較例４〜６のアラミド繊維をペレット化し、これらのペレットを用いて射出成形した繊維補強樹脂成形体は、耐衝撃性が本発明のビニロン繊維補強樹脂成形品よりも劣るものであった。
また、比較例７のようにビニロン繊維束を集束剤に含浸させたチョップド・ストランドを用いたビニロン繊維補強樹脂成形体は樹脂中におけるビニロン繊維の分散性が不良であるため、本発明のビニロン繊維補強樹脂成形体に比べて耐衝撃性、曲げ強度とも劣っていた。
【産業上の利用可能性】
【００３５】
本発明の樹脂組成物は、多数本の連続繊維からなる補強繊維束を変性ポリプロピレン樹脂被覆されて保護しており、且つ適度な柔軟性を有しているため、加工の工程において損傷を生じることがなく、繊維補強変性ポリプロピレン樹脂成形体用ペレットを製造するために好適に使用可能であり、しかも、成形時には、補強繊維に集束剤等を必要としないために得られる繊維補強樹脂成形体は繊維の分散も良く、高品質の繊維補強樹脂成形体を成形できるという特長を有している。また製造工程が簡単で、安価に製造可能であり、生産性が良い等の特徴も有している。またガラス繊維を含まない繊維補強樹脂成形体あるため焼却も可能であり、該成形体を埋め立てする必要もない。
上記したような特長を有する本発明の繊維補強樹脂成形体は、自動車用途ではバンパー、フェンダー、スポイラー、エアロパーツ、コンソールボックスなどに使用できる他、ヘルメット、その他射出成形機にて成形される繊維補強樹脂成形体用途にも使用可能である。